(57)【特許請求の範囲】
【請求項１】
ポリエチレン製の微多孔膜Ａの両表面に、Ａと孔閉塞温度の異なるポリエチレン製の微多孔膜Ｂを積層したＢ／Ａ／Ｂ型の形態を有する３枚積層膜であって、
前記微多孔膜Ａ、又は前記微多孔膜Ｂが、分子量が１００万を超える超高分子量ポリエチレンと、分子量が１０〜４０万の高密度ポリエチレンと、を含み、
該積層膜が膜厚１０〜６０μｍ、透気度５０〜２５０ｓｅｃ／１００ｃｃ、空孔率３０〜８０％、孔閉塞温度１１０〜１３６℃、孔閉塞温度以下でのＴＤの最大収縮応力が２．５ｋｇ／ｃｍ2以下及び／又は最大収縮率が２５．０％以下、突刺強度２００ｇ以上であることを特徴とする電池セパレーター用微多孔膜。
【請求項２】
ポリエチレン製の微多孔膜Ａの両表面に、Ａと孔閉塞温度の異なるポリエチレン製の微多孔膜Ｂを積層したＢ／Ａ／Ｂ型の形態を有する３枚積層膜であって、
前記微多孔膜Ａ、又は前記微多孔膜Ｂが、分子量が１００万を超える超高分子量ポリエチレンと、分子量が１０〜４０万の高密度ポリエチレンと、低密度ポリエチレン又は線状低密度ポリエチレンとを含み、
該積層膜が膜厚１０〜６０μｍ、透気度５０〜２５０ｓｅｃ／１００ｃｃ、空孔率３０〜８０％、孔閉塞温度１１０〜１３６℃、孔閉塞温度以下でのＴＤの最大収縮応力が２．５ｋｇ／ｃｍ2以下及び／又は最大収縮率が２５．０％以下、突刺強度２００ｇ以上であることを特徴とする電池セパレーター用微多孔膜。
【請求項３】
請求項１又は２のいずれかに記載された電池セパレーター用微多孔膜の製造方法であって、ポリエチレン製の未延伸微多孔膜Ａと、当該未延伸微多孔膜Ａとは孔閉塞温度の異なるポリエチレン製の未延伸微多孔膜Ｂとを製造した後、以下の（ｇ）、（ｈ）の各工程、
（ｇ）未延伸微多孔膜Ａ、Ｂを個別にＴＤ延伸する工程、
（ｈ）（ｇ）工程にて得られたＴＤ延伸微多孔膜Ａの両表面に、同じく（ｇ）工程にて得られたＴＤ延伸微多孔膜Ｂを重ね合わせ、ＭＤに延伸しながら熱圧着することによりＢ／Ａ／Ｂ型に積層一体化する工程、
を含むことを特徴とする電池セパレーター用微多孔膜の製造方法。
【請求項４】
前記（ｇ）工程が、ＴＤ延伸した微多孔膜Ｂを熱処理する工程を含む請求項３に記載の製造方法。
【請求項５】
前記（ｇ）工程におけるＴＤ延伸が、目的倍率よりも高い倍率まで延伸した後、熱処理領域にて熱処理しながら目的倍率まで延伸倍率を落とすことによりなされる請求項３又は４に記載の製造方法。
【発明の詳細な説明】
【０００１】
【発明の属する技術分野】
本発明は孔閉塞温度が低く、かつ孔閉塞温度以下におけるＴＤの最大収縮応力及び／又は最大収縮率が小さく、優れた透過性能を有するポリオレフィン製の微多孔膜に関する。さらに、本発明の微多孔膜は電池セパレーターとして有用であり、とりわけリチウム一次電池、リチウムイオン二次電池、リチウム二次電池のような非水溶媒系リチウム電池用セパレーターに適している。
【０００２】
【従来の技術】
ポリオレフィン素材の電池セパレーターとしてはポリエチレン製、ポリプロピレン製及びその両方の素材を併用したセパレーターが従来より知られており、主としてリチウム一次電池やリチウムイオン二次電池の非水溶媒系の電池において使用されており、近年は特にリチウムイオン二次電池のセパレーターとしての需要が急増している。リチウムイオン二次電池のセパレーターに求められる特性としては、厚みが薄いこと、電池作成時に支障をきたさない強度及び寸法安定性を有すること、高いイオン透過性を有すること、電池の暴走反応を停止させる孔閉塞機能を有すること及び高温での形状保持特性を有することが挙げられる。
【０００３】
特に小型ポータブル機器に搭載される角型電池に使用されるセパレーターは、角型電池の構造上正負電極や周囲の電池缶からの押さえが円筒型電池に比べて弱いために、特にセパレーターの捲回方向（以下、ＭＤという）と垂直の方向（以下、ＴＤという）の収縮応力や収縮率が大きいと、電池の温度が上がった際にセパレーターが収縮することにより電極がむき出しになり内部短絡を起こしてしまう場合がある。従って、セパレーターへの要求としては孔閉塞温度が低いだけでなく、孔が閉塞するまでのＴＤの熱収縮が小さいことがあげられる。
【０００４】
また、角型や円筒型を問わず、電池にとっては小型化と共に大容量化も重要な課題であるため、電池の放電特性やサイクル特性向上の妨げにならないような高透過性能を有するセパレーターの要求が高くなってきている。そのためにはセパレーターが適度な空孔率及び孔径を有する必要があり、特にサイクル特性の向上の観点から、大孔径を有するセパレーターの要求が高くなってきている。
【０００５】
これまで、例えば、特公平４−７１４１６号公報、特公昭５９−３６５７５号公報、特開平２−２１５５９号公報などに記載されているように、多くの微多孔膜が提案されているが、上記の点からみるといずれもセパレーター用膜として十分とは言い難い。
また、積層微多孔膜としては、例えば特開平７−３０４１１０号公報、特開平８−２２２１９７号公報、特開平９−２１９１８４号公報に、ポリプロピレンとポリエチレンの３枚積層膜が開示されているが、これらの膜は高温におけるＴＤ収縮が改良されているものの、延伸開孔法による微多孔膜のためガーレー値が低くても３００ｓｅｃ／１００ｃｃ程度の小孔径膜であり、透気度が高い。
【０００６】
【発明が解決しようとする課題】
本発明の目的は、電池が異常反応により温度上昇を起こした際に、より早くから温度上昇を停止させ事故を未然に防ぐ低温孔閉塞機能を有し、かつ孔が閉塞するまでに発生するＴＤの最大収縮応力及び／又は最大収縮率が小さく、さらに電池の放電特性及びサイクル特性を阻害しない良好な透過性能と電池作成時に支障をきたさない強度を有するポリオレフィン製の微多孔膜を提供することである。
【０００７】
【課題を解決するための手段】
この発明は上記課題を解決したものである。
すなわち本発明は、
（１）ポリエチレン製の微多孔膜Ａの両表面に、Ａと孔閉塞温度の異なるポリエチレン製の微多孔膜Ｂを積層したＢ／Ａ／Ｂ型の形態を有する３枚積層膜であって、
前記微多孔膜Ａ、又は前記微多孔膜Ｂが、分子量が１００万を超える超高分子量ポリエチレンと、分子量が１０〜４０万の高密度ポリエチレンと、を含み、
該積層膜が膜厚１０〜６０μｍ、透気度５０〜２５０ｓｅｃ／１００ｃｃ、空孔率３０〜８０％、孔閉塞温度１１０〜１３６℃、孔閉塞温度以下でのＴＤの最大収縮応力が２．５ｋｇ／ｃｍ2以下及び／又は最大収縮率が２５．０％以下、突刺強度２００ｇ以上であることを特徴とする電池セパレーター用微多孔膜、
（２）ポリエチレン製の微多孔膜Ａの両表面に、Ａと孔閉塞温度の異なるポリエチレン製の微多孔膜Ｂを積層したＢ／Ａ／Ｂ型の形態を有する３枚積層膜であって、
前記微多孔膜Ａ、又は前記微多孔膜Ｂが、分子量が１００万を超える超高分子量ポリエチレンと、分子量が１０〜４０万の高密度ポリエチレンと、低密度ポリエチレン又は線状低密度ポリエチレンとを含み、
該積層膜が膜厚１０〜６０μｍ、透気度５０〜２５０ｓｅｃ／１００ｃｃ、空孔率３０〜８０％、孔閉塞温度１１０〜１３６℃、孔閉塞温度以下でのＴＤの最大収縮応力が２．５ｋｇ／ｃｍ2以下及び／又は最大収縮率が２５．０％以下、突刺強度２００ｇ以上であることを特徴とする電池セパレーター用微多孔膜、
（３）（１）又は（２）のいずれかに記載された電池セパレーター用微多孔膜の製造方法であって、ポリエチレン製の未延伸微多孔膜Ａと、当該未延伸微多孔膜Ａとは孔閉塞温度の異なるポリエチレン製の未延伸微多孔膜Ｂとを製造した後、以下の（ｇ）、（ｈ）の各工程、
（ｇ）未延伸微多孔膜Ａ、Ｂを個別にＴＤ延伸する工程、
（ｈ）（ｇ）工程にて得られたＴＤ延伸微多孔膜Ａの両表面に、同じく（ｇ）工程にて得られたＴＤ延伸微多孔膜Ｂを重ね合わせ、ＭＤに延伸しながら熱圧着することによりＢ／Ａ／Ｂ型に積層一体化する工程、
を含むことを特徴とする電池セパレーター用微多孔膜の製造方法、
（４）前記（ｇ）工程が、ＴＤ延伸した微多孔膜Ｂを熱処理する工程を含む（３）に記載の製造方法、
（５）前記（ｇ）工程におけるＴＤ延伸が、目的倍率よりも高い倍率まで延伸した後、熱処理領域にて熱処理しながら目的倍率まで延伸倍率を落とすことによりなされる（３）又は（４）に記載の製造方法、
に関する。
【０００８】
前述したように、この発明でＭＤとはセパレーターの捲回方向をいい、ＴＤとはＭＤと垂直の方向をいう。別の言い方をすれば、セパレーターの捲回方向とは微多孔膜を製膜する際の機械方向（巻き取り方向）のことであり、その垂直方向とはすなわち膜の巾方向のことである。
本発明の微多孔膜において、厚みは１０〜６０μｍが適当であるが、好ましくは１０〜５０μｍ、より好ましくは２０〜５０μｍである。厚みが１０μｍより薄いと膜強度が低くなり、電極表面の突起物により破損し内部短絡を起こす危険性がある。厚みが６０μｍを超えると電池の小型・高容量化に支障をきたす。
【０００９】
電池寿命の尺度であるサイクル特性を良好に保つためには、電極表面から脱落した活物質によるセパレーターの目詰まりを押さえる必要があり、この観点から大孔径が要求される。孔径の一つの尺度である透気度が５０〜２５０ｓｅｃ／１００ｃｃであれば良好なサイクル特性を有するが、好ましくは７０〜２００ｓｅｃ／１００ｃｃ、より好ましくは７０〜１５０ｓｅｃ／１００ｃｃである。透気度が５０ｓｅｃ／１００ｃｃより低いと膜強度が低くなり、２５０ｓｅｃ／１００ｃｃを超えると孔径が小さくなり、サイクル特性が悪くなる傾向がある。
【００１０】
電解液の保持や放電特性及び膜強度の観点から空孔率は３０％〜８０％が適当であるが、好ましくは４０％〜７０％であり、より好ましくは４０％〜６５％である。空孔率が３０％より低いと膜の電気抵抗が高くなり、大電流を流しにくくなる。一方、空孔率が８０％を超えると膜強度が弱くなってしまう。
孔閉塞温度は１１０℃〜１３６℃が適当だが、好ましくは１２０℃〜１３４℃であり、より好ましくは１２５℃〜１３４℃である。孔閉塞温度が１１０℃より低いと、通常の使用において孔閉塞が発生する可能性がある。さらに微多孔膜の製造において、特に延伸工程で温度を上げることができず、延伸破断が多発してしまう危険性がある。孔閉塞温度が１３６℃を超えると、電池の異常反応を抑制するのが遅れ電池温度が大きく上昇してしまう危険性がある。
【００１１】
孔閉塞温度以下でのＴＤの最大収縮応力は２．５ｋｇ／ｃｍ2 以下、好ましくは１．５ｋｇ／ｃｍ2 以下が適当であり、より好ましくは１ｋｇ／ｃｍ2 以下である。最大収縮応力が２．５ｋｇ／ｃｍ2 を超えると孔閉塞温度に達するまでにＴＤに収縮して内部短絡を起こす危険性がある。
又、孔閉塞温度以下でのＴＤの最大収縮率が２５．０％以下であれば、仮に収縮応力が２．５ｋｇ／ｃｍ2 を超えたとしても収縮量が小さいために電極がむき出しになる程の収縮は起こらない。
【００１２】
従って、電池内部の温度が上昇した際に内部短絡を防ぐための条件としては、孔閉塞温度以下でのＴＤの最大収縮応力が２．５ｋｇ／ｃｍ2 以下でかつ最大収縮率が２５．０％以下であることが最も好ましいが、最低限最大収縮応力が２．５ｋｇ／ｃｍ2 以下か、又は最大収縮率が２５．０％以下のどちらかを満たしていれば良い。
突刺強度は２００ｇ以上が適当であるが、好ましくは２５０ｇ以上、より好ましくは３００ｇ以上である。突刺強度が２００ｇよりも低いと、電極表面の突起物により破損し内部短絡を起こす危険性がある。
【００１３】
また、１枚膜よりも孔閉塞温度の異なる膜を重ね合わせた積層膜が好ましい。孔閉塞温度の異なる素材からなる膜を積層すると、孔閉塞温度の高い素材が支持体の役割を果たして、膜全体の収縮を小さくすることができる。さらに、強度を維持したままでの孔閉塞温度の低下といった総合的な物性バランスの面や、ピンホール等による電池内部での短絡防止の強化といった観点からも積層膜の形態は好ましい。その際、積層膜のカールを防ぐためにも微多孔膜Ａの両側を微多孔膜Ｂで挟み込むＢ／Ａ／Ｂ型の３枚積層型が好ましい。また、収縮応力及び収縮率低下の観点から、孔閉塞温度の高い方の膜を微多孔膜Ｂとし、孔閉塞温度の低い方の膜を微多孔膜Ａとするのが好ましい。
３枚より多く積層すると薄膜化が困難となる。また、微多孔膜ＡとＢの接着性を考慮すると、微多孔膜Ａ及びＢ共に同種類の素材、特にポリエチレン製であることが好ましい。
【００１４】
次に本発明のポリオレフィン製微多孔膜の製造方法の例として、ポリエチレン製微多孔膜の製法について説明する。この発明のポリエチレン製微多孔膜は、例えば下記の（ａ）〜（ｅ）の工程によって作られる。
（ａ）ポリエチレンを有機液状物、無機フィラー及び添加剤と共に混合造粒する工程。ここで、ポリエチレン、有機液状物、無機フィラーの合計重量に対するポリエチレンの割合は１０〜６０重量％、有機液状物と無機フィラーの合計割合は４０〜９０重量％である。ポリエチレンの割合が１０重量％未満では膜強度が低く、６０重量％を超えると押出成型時の流動性が悪くなり成形加工性が困難となったり、微多孔膜の空孔率が低くなって透過性能が悪化する。
【００１５】
ここで使用されるポリエチレンとしては、密度が０．９４ｇ／ｃｍ3 を超えるような高密度ポリエチレン、密度が０．９３〜０．９４ｇ／ｃｍ3 の範囲の中密度ポリエチレン、密度が０．９３ｇ／ｃｍ3 より低い低密度ポリエチレン・直鎖状低密度ポリエチレンが挙げられる。
ポリエチレンの選定に関しては、膜強度を高くする観点からは密度及び分子量は高い方が好ましく、従って高分子量の高密度ポリエチレンが好ましい。一方、孔閉塞温度を低くする観点からは低融点のポリエチレン、すなわち密度の低いポリエチレンの使用が好ましい。又、分子量が高すぎると成形加工性が悪化してしまう。従って、高強度・低孔閉塞温度・良好な成形加工性を達成するには、分子量が１００万を超えるような超高分子量ポリエチレンと分子量が１０〜４０万程度の高密度ポリエチレン、さらには低密度ポリエチレンや線状低密度ポリエチレンを混合することが好ましい。
【００１６】
さらに、本発明の参考例１及び２に記載のような、分子量が３０万以上の高密度ポリエチレンでありながら融点が低いポリエチレンを使用すると、低密度ポリエチレンや線状低密度ポリエチレンを混合せずに孔閉塞温度をさげることができるので、強度を維持したまま孔閉塞温度を下げる観点から好ましい。
有機液状物としてはフタル酸ジオクチル、フタル酸ジヘプチル、フタル酸ジブチルのようなフタル酸エステルやアジピン酸エステルやグリセリン酸エステルのような有機酸エステル類、リン酸トリオクチルのようなリン酸エステル、流動パラフィンや固形ワックスやミネラルオイル等が挙げられる。それらを単独で用いても、あるいは幾種類かを混合して使用しても良い。無機フィラーとしては、微粉シリカ、マイカ、タルク等が挙げられ、それらを単独で使用しても或いは混合物として用いても良い。
【００１７】
なお、ポリエチレン、有機液状物、無機フィラーの他に本発明を大きく阻害しない範囲で必要に応じて酸化防止剤、紫外線吸収剤、滑剤、アンチブロッキング剤等の各種添加剤を添加することができる。
ポリエチレン、有機液状物、無機フィラー、添加剤の混合造粒は、例えば、ヘンシェルミキサーやロールニーダー等で行われる。
（ｂ）（ａ）工程で得た混合物を、先端にＴ−ダイを装着した押出機中で溶融混練し、Ｔ−ダイから押出しシート状に成形する工程。
（ｃ）（ｂ）工程で得たシート状の成形物を、ハロゲン化炭化水素やメチルエチルケトンやアルコールやヘキサン等のポリエチレンは溶解しないが、有機液状物を溶解する有機溶剤に浸漬することにより、有機液状物を抽出除去して半抽出膜を得、その後乾燥する工程。
（ｄ）（ｃ）工程で得た半抽出膜を、ポリエチレンは溶解しないが、無機フィラーを溶解する液体に浸漬することにより、無機フィラーを抽出除去し、その後乾燥して未延伸微多孔膜を得る工程。
（ｅ）（ｄ）工程で得た未延伸微多孔膜をＭＤのみに一軸延伸又はＭＤ及びＴＤに二軸延伸する工程。二軸延伸する場合は同時二軸延伸でも逐次二軸延伸でもどちらでもよい。なお逐次二軸延伸の場合の延伸順序はＭＤ、ＴＤのどちらが先でも良い。
【００１８】
次に、この発明の３枚積層型のポリオレフィン製微多孔膜は、例えば下記の（ｆ）〜（ｈ）によって作成される。
（ｆ）上記（ａ）〜（ｄ）の手法により、ポリオレフィン製の未延伸微多孔膜Ａ及びＡよりも孔閉塞温度の高い未延伸微多孔膜Ｂを製造する。
（ｇ）（ｆ）工程にて得られた２種類の未延伸微多孔膜Ａ、Ｂを個別にＴＤ延伸する。ここで、ＴＤ延伸した微多孔膜Ｂを、特定の範囲の温度にて熱処理することにより、最終的にＡ、Ｂを積層一体化して得られる微多孔膜の孔閉塞温度以下でのＴＤの最大収縮応力及び最大収縮率を低下させることができる。その温度とは、ＴＤ延伸した微多孔膜Ａの孔閉塞温度以上、好ましくは積層一体化された微多孔膜の孔閉塞温度以上で、かつＴＤ延伸された微多孔膜Ｂの孔閉塞温度より低い範囲の温度である。ここでのＴＤ延伸及び熱処理は例えばテンターのような延伸機にて連続的に行われる。
（ｈ）（ｇ）工程にて得られたＴＤ延伸微多孔膜Ａの両表面に、同じく（ｇ）工程にて得られたＴＤ延伸微多孔膜Ｂを重ね合わせ、ＭＤに延伸しながら熱圧着することによりＢ／Ａ／Ｂ型に積層一体化する。
【００１９】
ここでのＭＤ延伸及び積層は例えばロール延伸機やカレンダー成形機のようなロールが数本並んでいるような成形機にて行われる。
（ｇ）〜（ｈ）の３枚積層膜の製造法を詳細に説明する。この発明の３枚積層膜の製造法の特徴は、先に孔閉塞温度の異なる２種類の微多孔膜Ａ、Ｂを個別にＴＤ延伸し、その後でＭＤ延伸をしながら積層することである。（ｇ）工程でのＴＤ延伸の目的は大孔径化と薄膜化であり、さらに孔閉塞温度の高い微多孔膜ＢをＴＤ延伸後に特定の範囲の温度にて熱処理することにより、積層一体化された膜の孔閉塞温度以下でのＴＤの最大収縮応力及び最大収縮率を小さくすることである。その際、孔閉塞温度の異なる２種類の微多孔膜Ａ、Ｂを個別にＴＤ延伸することにより、各々の微多孔膜の最適条件に合わせることができるため、大孔径化と薄膜化及び熱処理によるＴＤの収縮応力及び収縮率の低減がより達成しやすい。
【００２０】
これに対し、融点が大きく異なる無孔質フィルムを個別ではなく積層一体化した後で延伸しようとすると、特に温度条件の設定が困難で、物性コントロールが困難となる。
さらに、個別ではなく３枚重ねての延伸では、延伸温度を孔閉塞温度の低い微多孔膜Ａに合わせざるをえないので、孔閉塞温度以上の温度で熱処理ができず、孔閉塞温度近傍での収縮応力及び収縮率が低減できない。（ｇ）工程においては微多孔膜Ａ、ＢをＴＤ延伸する際に、一度目的倍率よりも高い倍率まで延伸した後、熱処理領域にて熱処理しながら目的倍率まで延伸倍率を落とすことによって強制的に緩和させると、さらに収縮応力及び収縮率の低減化が達成されるので好ましい。
以上の発明内容を下記の実施例にて具体的に説明するが、本発明は下記の実施例に限定されるものではない。
【００２１】
【発明の実施の形態】
以下、本発明を実施例により説明する。しかし、本発明はこれらの実施例に限定されるものではない。なお、本発明の微多孔膜についての諸特性は次の試験方法により評価した。
１．粘度平均分子量（Ｍｖ）：溶剤（デカリン）を用い、測定温度１３５℃にて［η］を測定し、（１）式によりＭｖを算出した。
［η］＝６．８×１０-4Ｍｖ0.67              （１）
２．密度：ＡＳＴＭ  Ｄ１２３８に準拠して測定した。
３．融点：示差走査熱量計（セイコー電子工業製ＤＳＣ２２０Ｃ）にて、窒素雰囲気中にて、サンプル量３ｍｇ、昇温速度１０℃／ｍｉｎの条件にて測定。
先ず１０℃／ｍｉｎで１８０℃まで昇温し、１８０℃にて５ｍｉｎ保持する。それから１０℃／ｍｉｎにて３０℃まで冷却し、３０℃にて５ｍｉｎ保持する。その後、再度１０℃／ｍｉｎにて１８０℃まで昇温し、その時の融解ピークの頂点部の温度を融点と定義した。
４．膜厚：最小目盛り１μｍのダイヤルゲージ（ＪＩＳに規定）にて、温度２３℃±２℃の下で測定した。
【００２２】
５．空孔率：Ｘｃｍ×Ｙｃｍの長方形のサンプルを切り出し、下記の（２）式により算出した。
空孔率（％）＝｛１−（１０4 ×Ｍ）／（Ｘ×Ｙ×Ｔ×ρ）｝×１００  （２）
Ｔ：サンプル厚み（μｍ）
Ｍ：サンプル重量（ｇ）
ρ：サンプル密度（０．９５ｇ／ｃｍ3 とした）
６．透気度：ＪＩＳ  Ｐ８１１７に準拠し、東洋精機製Ｂ型ガーレー式デンソメーターを用い、標線目盛り０〜１００まで要する時間をストップウオッチで測定した。
７．最大収縮応力：熱機械的分析装置（セイコー電子工業製ＴＭＡ１２０）にて、
サンプル長（ＴＤ）×サンプル幅＝１０ｍｍ×３ｍｍ
初期荷重１．２ｇ
昇温速度１０℃／ｍｉｎ
の条件にて測定。収縮応力曲線において最大収縮荷重（ｇ）を求め、下記の（３）式より、最大収縮応力を算出した。
最大収縮応力（ｋｇ／ｃｍ2 ）＝｛最大収縮荷重／（３×Ｔ）｝×１０2 （３）
Ｔ：サンプル厚み（μｍ）
【００２３】
８．収縮率：ステンレスのフレーム（外形＝６ｃｍ×６ｃｍ、内形＝４ｃｍ×４ｃｍ）にＭＤの両端のみをクリップにてサンプルを固定。固定したサンプルの大きさはＭＤ×ＴＤ＝５．０ｃｍ×４ｃｍ。固定した状態にて、所定温度のオーブン中に３０分間放置。オーブンで加熱後のＴＤの長さを測定し、以下の（４）式にて収縮率を算出。
ＴＤ収縮率（％）＝｛（加熱前のＴＤ長（４ｃｍ）−加熱後のＴＤ長）／加熱前のＴＤ長（４ｃｍ）｝×１００
９．孔閉塞温度：図１（Ａ）〜（Ｃ）に孔閉塞温度の測定装置の概略図を示す。図１（Ａ）は測定装置の構成図である。１は微多孔膜であり、２Ａ及び２Ｂは厚さ１０μｍのＮｉ箔、３Ａ及び３Ｂはガラス板である。４は電気抵抗測定装置（安藤電気ＬＣＲメーター  ＡＧ４３１１）であり、Ｎｉ箔（２Ａ、２Ｂ）と接続されている。５は熱電対であり温度計６と接続されている。７はデーターコレクターであり、電気抵抗測定装置４及び温度計６と接続されている。８はオーブンであり、微多孔膜を加熱する。
【００２４】
さらに詳細に説明すると、微多孔膜１には規定の電解液が含浸されており、図１（Ｂ）に示すようにＮｉ箔２Ａ上にＭＤのみテフロンテープで止められた形で固定されている。Ｎｉ箔２Ｂは図１（Ｃ）に示すように１５ｍｍ×１０ｍｍの部分を残してテフロンテープでマスキングされている。Ｎｉ箔２ＡとＮｉ箔２Ｂを微多孔膜１を挟むような形で重ね合わせ、さらにその両側からガラス板３Ａ、３Ｂによって２枚のＮｉ箔を挟み込む。２枚のガラス板は市販のクリップではさむことにより固定する。
図１（Ａ）に示した装置を用い、連続的に温度と電気抵抗を測定する。なお、温度は２℃／ｍｉｎの速度にて昇温させ、電気抵抗値は１ｋＨｚの交流にて測定する。
孔閉塞温度とは微多孔膜１の電気抵抗値が１０3 Ωに達する時の温度と定義する。
【００２５】
なお、規定の電解液組成とは下記の通りである。
溶媒：炭酸プロピレン／炭酸エチレン／γブチルラクトン＝１／１／２  体積％
溶質：上記溶媒にてホウフッ化リチウムを１ｍｏｌ／リットルの濃度になるように溶かす。
１０．突刺強度：カトーテック株式会社製のハンディー圧縮試験器ＫＥＳ−Ｇ５型に直径１ｍｍ、先端の曲率半径０．５ｍｍの針を装着し、温度２３±２℃、針の移動速度０．２ｃｍ／ｓｅｃで突刺試験を行った。
【００２６】
［参考例１］
超高分子量ポリエチレンＡ４．６重量％、高密度ポリエチレンａ１８．４重量％、フタル酸ジオクチル５６重量％、微粉シリカ２１重量％を混合造粒した後、先端にＴ−ダイを装着した押出機中で溶融混練し、厚さ９５μｍのシートを作成した。このシートを塩化メチレン中に浸漬し、フタル酸ジオクチルを抽出除去して乾燥した後、水酸化ナトリウム水溶液中へ浸漬し、微粉シリカを抽出除去し、乾燥させて９０μｍの未延伸微多孔膜を得た。
この未延伸微多孔膜を１１０〜１１５℃に加熱された数本のロールを通すことによりＭＤに２．７倍延伸し、その後１２２℃に加熱された数本のロールを通すことにより熱処理を行い微多孔膜１を得た。得られた微多孔膜１の物性を表１に、使用したポリエチレンの特性を表２に示す。
【００２７】
［参考例２］
超高分子量ポリエチレンＡ３．６重量％、高密度ポリエチレンａ１４．４重量％、フタル酸ジオクチル５９．５重量％、微粉シリカ２２．５重量％を混合造粒した後、参考例１と同様の方法で厚さ１００μｍの未延伸微多孔膜を得た。
この未延伸微多孔膜を１１０〜１１５℃に加熱された数本のロールを通すことによりＭＤに４倍延伸し、その後１２２℃に加熱された数本のロールを通すことにより熱処理を行い微多孔膜２を得た。
得られた微多孔膜２の物性を表１に示す、使用したポリエチレンの特性を表２に示す。
【００２８】
【実施例３】
超高分子量ポリエチレンＢ６．９重量％、高密度ポリエチレンｂ６．９重量％、直鎖状低密度ポリエチレン９．２重量％、フタル酸ジオクチル５３重量％、微粉シリカ２４重量％を混合造粒した後、参考例１と同様の方法で厚さ８５μｍの未延伸微多孔膜Ａ1 を得た。この未延伸微多孔膜Ａ1 の孔閉塞温度は１２８℃であった。
また、超高分子量ポリエチレンＡ９．２重量％、高密度ポリエチレンｃ１３．８重量％、フタル酸ジオクチル５６．０重量％、微粉シリカ２１．０重量％を混合造粒した後、参考例１と同様の方法で厚さ９０μｍの未延伸微多孔膜Ｂ1 を得た。この未延伸微多孔膜Ｂ1 の孔閉塞温度は１３５℃であった。
【００２９】
次に、未延伸微多孔膜Ａ1 を１１０℃に加熱されたテンターにてＴＤに１．９倍延伸し、続いて同テンター内の１２０℃に加熱された領域にて熱処理しながら１．７倍まで強制的に緩和させてＴＤ延伸微多孔膜Ａ1 を作成した。このＴＤ延伸微多孔膜Ａ1 の孔閉塞温度は１３０℃であった。
未延伸微多孔膜Ｂ1 は１３０℃に加熱されたテンターにて１．９倍にＴＤ延伸し、続いて同テンター内の１３４℃に加熱された領域にて熱処理しながら１．７倍まで延伸倍率を落とすことにより強制的に緩和させ、ＴＤ延伸微多孔膜Ｂ1 を作成した。このＴＤ延伸微多孔膜Ｂ1 の孔閉塞温度は１４１℃であった。
ＴＤ延伸微多孔膜Ａ1 を、その両側からＴＤ延伸微多孔膜Ｂ1 で挟み込み、１１０℃に加熱されたロールを数本通しながらＭＤに２．０倍延伸して、３枚積層した微多孔膜３を作成した。
得られた微多孔膜３の物性を表１に、使用したポリエチレンの特性を表２に示す。
【００３０】
【実施例４】
超高分子量ポリエチレンＢ６．９重量％、高密度ポリエチレンｂ６．９重量％、直鎖状低密度ポリエチレン９．２重量％、フタル酸ジオクチル５３重量％、微粉シリカ２４重量％を混合造粒した後、参考例１と同様の方法で厚さ８５μｍの未延伸微多孔膜Ａ2 を得た。この未延伸微多孔膜Ａ2 の孔閉塞温度は１２８℃であった。
【００３１】
又、超高分子量ポリエチレンＡ９．２重量％、高密度ポリエチレンｃ１３．８重量％、フタル酸ジオクチル５６．７重量％、微粉シリカ２０．３重量％を混合造粒した後、参考例１と同様の方法で１２０μｍの未延伸微多孔膜Ｂ2 を得た。この未延伸微多孔膜Ｂ2 の孔閉塞温度は１３５℃であった。次に、未延伸微多孔膜Ａ2を１００℃に加熱されたテンターにてＴＤに１．９倍延伸し、続いて同テンター内の１１０℃に加熱された領域にて熱処理しながら１．７倍まで強制的に緩和させ、ＴＤ延伸微多孔膜Ａ2を作成した。このＴＤ延伸微多孔膜Ａ2 の孔閉塞温度は１３１℃であった。
【００３２】
未延伸微多孔膜Ｂ2 は１３０℃に加熱されたテンターにて３．８倍にＴＤ延伸し、続いて同テンター内の１３５℃に加熱された領域にて熱処理しながら３．５倍まで延伸倍率を落とすことにより強制的に緩和させ、ＴＤ延伸微多孔膜Ｂ2 を作成した。このＴＤ延伸微多孔膜Ｂ2 の孔閉塞温度は１４０℃であった。
ＴＤ延伸された微多孔膜Ａ2 を、その両側からＴＤ延伸微多孔膜Ｂ2 で挟み込み、１１６℃に加熱されたロールを数本通しながらＭＤに２．０倍延伸して３枚積層した微多孔膜４を作成した。
得られた微多孔膜４の物性を表１に、使用したポリエチレンの特性を表２に示す。
【００３３】
【実施例５】
超高分子量ポリエチレンＢ６．９重量％、高密度ポリエチレンｂ６．９重量％、直鎖状低密度ポリエチレン９．２重量％、フタル酸ジオクチル５３重量％、微粉シリカ２４重量％を混合造粒した後、参考例１と同様の方法で８５μｍの未延伸微多孔膜Ａ3 を得た。この未延伸微多孔膜Ａ3 の孔閉塞温度は１２８℃であった。
又、超高分子量ポリエチレンＡ９．２重量％、高密度ポリエチレンｃ１３．８重量％、フタル酸ジオクチル５６．７重量％、微粉シリカ２０．３重量％を混合造粒した後、参考例１と同様の方法で１２０μｍの未延伸微多孔膜Ｂ3 を得た。この未延伸微多孔膜Ｂ3 の孔閉塞温度は１３５℃であった。
次に、未延伸微多孔膜Ａ3 を１００℃に加熱されたテンターにてＴＤに１．９倍延伸し、続いて同テンター内の１１０℃に加熱された領域にて熱処理しながら１．７倍まで強制的に緩和させて、ＴＤ延伸微多孔膜Ａ3を作成した。このＴＤ延伸微多孔膜Ａ3 の孔閉塞温度は１３１℃であった。
【００３４】
未延伸微多孔膜Ｂ3 は１３０℃に加熱されたテンターにて３．８倍にＴＤ延伸し、続いて同テンター内の１３５℃に加熱された領域にて熱処理しながら３．５倍まで延伸倍率を落とすことにより強制的に緩和させて、ＴＤ延伸微多孔膜Ｂ3 を作成した。このＴＤ延伸微多孔膜Ｂ3 の孔閉塞温度は１４０℃であった。
ＴＤ延伸微多孔膜Ａ3 を、その両側からＴＤ延伸微多孔膜Ｂ3 で挟み込み、１１６℃に加熱されたロールを数本通しながらＭＤに２．６倍延伸した後、続いて１１８℃に加熱されたロールを数本通すことにより熱処理して３枚積層した微多孔膜５を作成した。
得られた微多孔膜５の物性を表１に、使用したポリエチレンの特性を表２に示す。
【００３５】
【実施例６】
高密度ポリエチレンａ２３重量％、フタル酸ジオクチル５３重量％、微粉シリカ２４重量％を混合造粒した後、参考例１と同様の方法で厚さ９０μｍの未延伸微多孔膜Ａ4 を作成した。この未延伸微多孔膜Ａ4 の孔閉塞温度は１３０℃であった。
また、超高分子量ポリエチレンＢ１３．８重量％、高密度ポリエチレンｃ９．２重量％、フタル酸ジオクチル５６重量％、微粉シリカ２１重量％を混合造粒した後、参考例１と同様の方法で未延伸微多孔膜Ｂ4 を得た。この未延伸微多孔膜Ｂ4 の孔閉塞温度は１３７℃であった。
次に、未延伸微多孔膜Ａ4 を１１０℃に加熱されたテンターでＴＤに１．７倍延伸し、その後で同テンター内の１２０℃に加熱された領域を通過させることにより熱処理して、ＴＤ延伸微多孔膜Ａ4を作成した。このＴＤ延伸微多孔膜Ａ4の孔閉塞温度は１３１℃であった。
【００３６】
未延伸微多孔膜Ｂ4 は１３０℃に加熱されたテンターにて３．８倍にＴＤ延伸し、その後で同テンター内の１３６℃に加熱された領域を通過させながら、３．５倍まで強制的に緩和させることにより熱処理してＴＤ延伸微多孔膜Ｂ4 を作成した。このＴＤ延伸微多孔膜Ｂ4 の孔閉塞温度は１４２℃であった。
ＴＤ延伸微多孔膜Ａ4 を、その両側からＴＤ延伸微多孔膜Ｂ4 で挟み込み、１１６℃に加熱されたロールを数本通しながらＭＤに２．５倍延伸した後、１２０℃に加熱されたロールを数本通すことにより熱処理して、３枚積層した微多孔膜６を作成した。
得られた微多孔膜６の物性を表１に、使用したポリエチレンの特性を表２に示す。
【００３７】
【比較例１】
超高分子量ポリエチレンＡ９．２重量％、高密度ポリエチレンｃ１３．８重量％、フタル酸ジオクチル５６重量％、微粉シリカ２１重量％を混合造粒した後、参考例１記載の未延伸微多孔膜と同様の方法で厚さ９０μｍの未延伸微多孔膜を得た。この未延伸微多孔膜を１１０℃に加熱されたロールを数本通すことによりＭＤに２．８倍延伸した後、１２６℃に加熱されたロールを数本通すことにより熱処理して微多孔膜７を得た。得られた微多孔膜７の物性を表１に、使用したポリエチレンの特性を表２に示す。
【００３８】
【比較例２】
超高分子量ポリエチレンＢ６．９重量％、高密度ポリエチレンｂ６．９重量％、直鎖状低密度ポリエチレン９．２重量％、フタル酸ジオクチル５３重量％、微粉シリカ２４重量％を混合造粒した後、参考例１記載の未延伸微多孔膜と同様の方法で厚さ９０μｍの未延伸微多孔膜を得た。この未延伸微多孔膜を１１０℃に加熱されたロールを数本通すことによりＭＤに２．８倍延伸した後、１１６℃に加熱されたロールを数本通すことにより熱処理して微多孔膜８を得た。得られた微多孔膜８の物性を表１に、使用したポリエチレンの特性を表２に示す。
【００３９】
【比較例３】
超高分子量ポリエチレンＢ１０．８重量％、高密度ポリエチレンｂ１０．８重量％、直鎖状低密度ポリエチレン１４．４重量％、フタル酸ジオクチル４４重量％、微粉シリカ２０重量％を混合造粒した後、参考例１記載の微多孔膜と同手法にて９０μｍの未延伸微多孔膜を得た。
【００４０】
この未延伸微多孔膜を２枚重ね１１７℃に加熱されたロールを数本通すことによりＭＤに４．３倍延伸し、次いで１２４℃に加熱されたロールを数本通すことにより熱処理した。さらに１１８℃に加熱されたテンターに通しＴＤに１．８倍延伸した後、１２５℃に加熱された領域を通過させながら強制的に１．７倍まで緩和させながら熱処理することにより微多孔膜９を得た。
得られた微多孔膜９の物性を表１に、使用したポリエチレンの特性を表２に示す。
【００４１】
【表１】
0004098401.tif 000002
【００４２】
【表２】
0004098401.tif 000003
【００４３】
【発明の効果】
本発明のポリオレフィン製の微多孔膜は、透気度が低く、孔閉塞温度が低く、孔閉塞温度以下でのＴＤの最大収縮応力及び／又は最大収縮率が小さく、電池作成時に支障をきたさない強度を有するものであり、該微多孔膜は良好な放電特性およびサイクル特性を有し、且つ安全性に優れたリチウム電池のような非水溶媒系の電池を作成する上で有用である。
【図面の簡単な説明】
【図１】孔閉塞温度を測定する装置の構成を示す全体概略図であり、（Ａ）は孔閉塞温度を測定する装置、（Ｂ）は（Ａ）のＮｉ箔（２Ａ）面での断面図、（Ｃ）は（Ａ）のＮｉ箔（２Ｂ）面での断面図である。
【符号の説明】
１        ：微多孔膜
２Ａ、２Ｂ：Ｎｉ箔
３Ａ、３Ｂ：ガラス板
４        ：電気抵抗測定装置
５        ：熱電対
６        ：温度計
７        ：データーコレクター
８        ：オーブン
【図１】
0004098401.tif 000004